(57)【要約】せん断変形性を有し、三次元形状に追従することができ、かつ、端材の発生の抑制により強化繊維の歩留まりを大幅に改善し、製造コストが低減できるシート状強化繊維基材（擬似織物）、ならびに、その製造方法を提供することを課題とする。任意の長さの強化繊維束を複数配設して得られる、Ｎ層（Ｎは３以上の整数）の積層構造を有する、シート状強化繊維基材であって、（１）〜（５）の各条件を満たすシート状強化繊維基材が開示される。
2020111215.tif 000002
【特許請求の範囲】
【請求項１】
任意の長さの強化繊維束を複数配設して得られる、Ｎ層（Ｎは３以上の整数）の積層構造を有する、シート状強化繊維基材であって、以下の（１）〜（５）の各条件を満たす、シート状強化繊維基材。（１）各層の層内において、隣接する前記強化繊維束同士が平行に配列されるとともに、隣接する前記強化繊維束間のクリアランスが前記強化繊維束の幅以上である（２）上下に接する層を構成する強化繊維束はそれぞれ異なる方向に配列される（３）任意の第ｎｏ層目（ｎｏは３以上Ｎ以下の奇数）である奇数層を構成する強化繊維束の長手方向と、第（ｎｏ−２）層目の層を構成する強化繊維束の長手方向とが平行であり、かつ、それぞれの層を構成する強化繊維束は相互に重ならない（４）前記Ｎが４以上の場合、任意の第ｎｅ層目（ｎｅは４以上Ｎ以下の偶数）である偶数層を構成する強化繊維束の長手方向と、第（ｎｅ−２）層目の層を構成する強化繊維束の長手方向とが平行であり、かつ、それぞれの層を構成する強化繊維束は相互に重ならない（５）前記奇数層を構成する強化繊維束と前記偶数層を構成する強化繊維束が直接重なる部分である交差領域の少なくとも一部において、交差する強化繊維束同士が互いに接合されている
【請求項２】
任意の長さの強化繊維束を複数配設して得られる、Ｎ層（Ｎは４以上の偶数）の積層構造を有する、シート状強化繊維基材であって、  隣接する前記強化繊維束同士が平行に配列されるとともに、隣接する前記強化繊維束間のクリアランスが前記強化繊維束の幅以上である第１層目の層と、  前記第１層目の層の上部に、前記第１層目の層を構成する強化繊維束の長手方向とは異なる方向に、隣接する前記強化繊維束同士が平行に配列されるとともに、隣接する前記強化繊維束間のクリアランスが前記強化繊維束の幅以上である第２層目の層と、  第（ｎ−２）層目の層（ｎは４以上Ｎ以下の偶数）の上部に、第（ｎ−３）層目の層を構成する強化繊維束の長手方向と平行に、前記第１層目の層ないし第（ｎ−３）層目の層までの奇数層を構成する強化繊維束のいずれとも重ならず、隣接する前記強化繊維束同士が平行に配列されるとともに、隣接する前記強化繊維束間のクリアランスが前記強化繊維束の幅以上である第（ｎ−１）層目の層と、  前記第（ｎ−１）層目の層の上部に、第（ｎ−２）層目の層を構成する強化繊維束の長手方向と平行に、前記第２層目の層ないし第（ｎ−２）層目の層までの偶数層を構成する強化繊維束のいずれとも重ならず、隣接する前記強化繊維束同士が平行に配列されるとともに、隣接する前記強化繊維束間のクリアランスが前記強化繊維束の幅以上である第ｎ層目の層が、  第Ｎ層目まで繰り返し載置され、前記第１層目の層を構成する強化繊維束と前記第Ｎ層目の層を構成する強化繊維束が直接重なる部分である交差領域の少なくとも一部において、交差する強化繊維束同士が互いに接合されている、請求項１に記載のシート状強化繊維基材。
【請求項３】
前記Ｎは３以上の奇数であって、第１層目の層を構成する強化繊維束と第２層目から第Ｎ−１層目までのいずれかの偶数層目の層（第Ｎｅ１層）を構成する強化繊維束の交差領域の少なくとも一部において、交差する強化繊維束同士が互いに接合され、第Ｎ層目の層を構成する強化繊維束と第２層目から第Ｎ−１層目までのいずれかの偶数層目の層（第ＮｅＮ層）を構成する強化繊維束の交差領域の少なくとも一部において、交差する強化繊維束同士が互いに接合されている、請求項１に記載のシート状強化繊維基材。
【請求項４】
前記の強化繊維束の交差領域のすべての箇所において、交差する強化繊維束同士が互いに接合されている、請求項２または３に記載のシート状強化繊維基材。
【請求項５】
すべての偶数層の層を構成する複数の強化繊維束のうち、偶数層を構成するいずれの強化繊維束に対しても片側のみ隣接して存在する強化繊維束、および、すべての奇数層の層を構成する複数の強化繊維束のうち、奇数層を構成するいずれの強化繊維束に対しても片側のみ隣接して存在する強化繊維束が、それぞれ、交差するいずれかの強化繊維束との交差領域の少なくとも一部において、強化繊維束同士が互いに接合されている、請求項１〜４のいずれかに記載のシート状強化繊維基材。
【請求項６】
外周形状が、繊維強化樹脂成形品の形状と同一となるように、各強化繊維束の長手方向の長さが決定された、請求項１〜５のいずれかに記載のシート状強化繊維基材。
【請求項７】
前記奇数層を構成する強化繊維束の長手方向と前記偶数層を構成する強化繊維束の長手方向の間の角度が４５°〜９０°のいずれかである、請求項１〜６のいずれかに記載のシート状強化繊維基材。
【請求項８】
前記Ｎの値が４である、請求項１〜７のいずれかに記載のシート状強化繊維基材。
【請求項９】
前記強化繊維束同士が、樹脂バインダによって互いに接合されている、請求項１〜８のいずれかに記載のシート状強化繊維基材。
【請求項１０】
前記強化繊維束同士が、補助糸での縫合によって互いに接合されている、請求項１〜８のいずれかに記載のシート状強化繊維基材。
【請求項１１】
前記強化繊維束が炭素繊維である、請求項１〜１０のいずれかに記載のシート状強化繊維基材。
【請求項１２】
任意の長さの強化繊維束を複数配設して得られる、Ｎ層（Ｎは３以上の整数）の積層構造を有する、シート状強化繊維基材の製造方法であって、次の（ａ）〜（ｆ）の工程を含むことを特徴とする、シート状強化繊維基材の製造方法。（ａ）強化繊維束間のクリアランスが前記強化繊維束の幅以上で、複数の強化繊維束を平行に配列し、第１層目の奇数層を形成する工程（ｂ）前記第１層目の奇数層の上部に、前記第１層目の奇数層を構成する強化繊維束の長手方向とは異なる方向に、強化繊維束間のクリアランスが前記強化繊維束の幅以上で、複数の強化繊維束を平行に配列した、第１層目の偶数層である第２層目の層を形成する工程（ｃ）１層前の偶数層の上部に、２層前の奇数層を構成する強化繊維束の長手方向と平行に、それまでに積層したすべての奇数層を構成する強化繊維束のいずれとも重ならないよう、強化繊維束間のクリアランスが前記強化繊維束の幅以上で、複数の強化繊維束を平行に配列し、第ｎｏ層目（ｎｏは３以上Ｎ以下の奇数）の奇数層を形成する工程（ｄ）前記Ｎが４以上の場合、１層前の奇数層の上部に、２層前の偶数層を構成する強化繊維束の長手方向と平行に、それまでに積層したすべての偶数層を構成する強化繊維束のいずれとも重ならないよう、強化繊維束間のクリアランスが前記強化繊維束の幅以上で、複数の強化繊維束を平行に配列し、第ｎｅ層目（ｎｅは４以上Ｎ以下の偶数）の偶数層を形成する工程（ｅ）前記Ｎが５以上の場合、ｎｏまたはｎｅが所定のＮの値に達するまで、（ｃ）工程および（ｄ）工程を交互に繰り返し行う工程（ｆ）前記奇数層を構成する強化繊維束と前記偶数層を構成する強化繊維束の交差領域の少なくとも一部において、交差する強化繊維束同士を互いに接合する工程
【請求項１３】
上記（ａ）〜（ｅ）の工程において、強化繊維束の配列を、ファイバープレイスメント法により行うことを特徴とする、請求項１２に記載のシート状強化繊維基材の製造方法。
【発明の詳細な説明】
【技術分野】
【０００１】  本発明は、強化繊維束を複数配設して得られるシート状強化繊維基材、および、そのシート状強化繊維基材の製造方法に関するものである。
【背景技術】
【０００２】  従来から、繊維強化樹脂の成形方法として、ＲＴＭ（Resin Transfer Molding）法が知られている。ＲＴＭ法は、一般的に、シート状強化繊維基材から構成される積層体を賦形型に配置し、繊維強化樹脂成形品と略同一の三次元形状となるように賦形させ、プリフォームを生成する。次に、このプリフォームを成形型に配置した後、成形型内にエポキシ樹脂などのマトリクス樹脂を注入し、プリフォームにこのマトリクス樹脂を含浸させ、硬化させる。その結果、繊維強化樹脂成形品を得ることができる。【０００３】  ＲＴＭ法に用いられるシート状強化繊維基材として、一般的に、強化繊維束の縦糸と緯糸とが織り合わさることで布帛形態が得られる織物基材、あるいは、平行に配列された強化繊維束を、補助糸を用いた縫合などの方法にて接合して得られるノンクリンプ基材がある。【０００４】  これらのシート状強化繊維基材の特徴の違いとして、外力を受けたときのせん断変形のしやすさがあげられる。【０００５】  織物基材は、それぞれの強化繊維束が別の強化繊維束と互いに接合されておらず、立体的に交差する互いの直接重なる部分の摩擦のみによってシートの形態を維持している。このため、織物基材は、外力を受けたとき、縦糸と緯糸が互いに自由に動くことができ、平面内においてせん断変形しやすい。【０００６】  これに対し、ノンクリンプ基材は、それぞれの強化繊維束が立体的に交差しておらず、補助糸によって別の強化繊維束と互いに接合されており、強化繊維束同士が互いに拘束されている。このため、ノンクリンプ基材は、外力を受けたとき、接合部位の近傍で強化繊維束が自由に動くことができず、撚れが生じた状態で変形するため、織物基材に比べて、平面内においてせん断変形しにくい。【０００７】  上記のことから、複雑な三次元形状のプリフォームには、せん断変形しやすい織物基材が好適である。【０００８】  しかし、織物基材やノンクリンプ基材は、一定の幅で連続的に製造されるため、前記プリフォームを生成するとき、これらの基材は製品形状に合わせて裁断され、裁断後に残る端材は製品に寄与しない。このため、織物基材やノンクリンプ基材を用いた繊維強化樹脂成形品の製造では、強化繊維の歩留まりが悪く、製造コストが高いという課題があった。【０００９】  そこで、一定の幅のシート状強化繊維基材から製品形状のシート状強化繊維基材を切り出すのではなく、製品形状に合わせて、初めから必要箇所にのみ強化繊維束を配設する、ファイバープレイスメント法が注目されている。【００１０】  特許文献１では、このファイバープレイスメント法を用いた装置について開示されている。【００１１】  この装置によれば、ボビンに巻き取られた強化繊維束は、平面上に配設するヘッドまで引き出され、次に、平面上に一方向に配設され、所望の長さで切断される。以降、配設された強化繊維束に隣接するように、強化繊維束の配設と所望の長さでの切断を繰り返し、その結果、強化繊維束から構成される、所望の外周形状を有するひとつの層が形成される。【００１２】  次に、上記の層を構成する強化繊維束の長手方向とは別の方向に、上記と同様に強化繊維束が順次載置され、これらの層同士が互いに接合される。こうして最終的に、シート状���化繊維基材を得ることができる。【００１３】  このように、ファイバープレイスメント法は、製品形状に合わせて必要箇所にのみ強化繊維束を配設することでシート状強化繊維基材が得られるため、製品に寄与しない端材の発生を抑制することができ、強化繊維の歩留まりを大幅に改善できるという特徴がある。【００１４】  しかし、この方法にて形成されたシート状強化繊維基材は、織物基材のような、強化繊維束同士が立体的に交差し、摩擦によってシート状を維持する形態ではないため、特に強化繊維束がドライの場合、全面にわたって樹脂バインダもしくは補助糸などを用いて、強化繊維束から構成される層同士を互いに接合する必要がある。このため、この方法にて形成されたシート状強化繊維基材は、外力を受けたとき、ノンクリンプ基材と同様、平面内でのせん断変形のしやすさが織物基材に比べて劣る。【００１５】  一方で、特許文献２では、シート状強化繊維基材としてのせん断変形のしやすさを確保するために、強化繊維束から構成される層同士を全面に渡って接合するのではなく、部分的にのみ接合するノンクリンプ織物（基材）に関する方法が開示されている。【００１６】  しかし、この方法でも、織物基材のような、強化繊維束同士が立体的に交差する形態にはなっていないので、後工程で、大きく三次元形状に賦形させるとき、強化繊維束同士が支え合う力が少な過ぎ、強化繊維束の位置を狙い通りにコントロールしきれず、強化繊維樹脂成形品としての安定した物性を発現させることが難しい。【００１７】  他方で、特許文献３では、マンドレルに強化繊維束を連続的に巻き付け、その後、所望の形状に切り取って、シート状強化繊維基材を形成する方法が開示されている。【００１８】  この方法によれば、強化繊維束同士が立体的に交差する織物基材にかなり近い形態（以下、この形態を「擬似織物」と呼ぶ）を得ることができるが、依然として、強化繊維束から構成される層同士は、全面にわたってタッキファイヤで互いに接合されており、外力を受けたとき、平面内でのせん断変形のしやすさを期待することができない。【００１９】  さらに、マンドレルに強化繊維束を巻き付けて形成されるのは、円筒形状のシート状強化繊維基材であり、通常の織物基材やノンクリンプ基材と同様に、所望の形状に切り取った後に残る端材は、依然として製品に寄与しない。このため、強化繊維の歩留まりの改善も期待することができない。
【先行技術文献】
【特許文献】
【００２０】
【特許文献１】米国公開２０１３／０２３３４７１号
【特許文献２】特表２０１３−５２５１４０号
【特許文献３】米国特許第５２０４０３３号
【発明の概要】
【発明が解決しようとする課題】
【００２１】  本発明の課題は、せん断変形性を有し、三次元形状に追従することができ、かつ、端材の発生の抑制により強化繊維の歩留まりを大幅に改善し、製造コストが低減できるシート状強化繊維基材（以下、擬似織物と記される場合もあるが、シート状強化繊維基材と擬似織物は全く同じ概念である）、ならびに、その製造方法を提供することで、繊維強化樹脂成形品の生産性を向上させることにある。
【課題を解決するための手段】
【００２２】  本発明は、係る課題を解決するために、次の［１］〜［１３］の構成を有するものである。すなわち、［１］任意の長さの強化繊維束を複数配設して得られる、Ｎ層（Ｎは３以上の整数）の積層構造を有する、シート状強化繊維基材であって、以下の（１）〜（５）の各条件を満たす、シート状強化繊維基材。（１）各層の層内において、隣接する前記強化繊維束同士が平行に配列されるとともに、隣接する前記強化繊維束間のクリアランスが前記強化繊維束の幅以上である（２）上下に接する層を構成する強化繊維束はそれぞれ異なる方向に配列される（３）任意の第ｎｏ層目（ｎｏは３以上Ｎ以下の奇数）である奇数層を構成する強化繊維束の長手方向と、第（ｎｏ−２）層目の層を構成する強化繊維束の長手方向とが平行であり、かつ、それぞれの層を構成する強化繊維束は相互に重ならない（４）前記Ｎが４以上の場合、任意の第ｎｅ層目（ｎｅは４以上Ｎ以下の偶数）である偶数層を構成する強化繊維束の長手方向と、第（ｎｅ−２）層目の層を構成する強化繊維束の長手方向とが平行であり、かつ、それぞれの層を構成する強化繊維束は相互に重ならない（５）前記奇数層を構成する強化繊維束と前記偶数層を構成する強化繊維束が直接重なる部分である交差領域の少なくとも一部において、交差する強化繊維束同士が互いに接合されている［２］任意の長さの強化繊維束を複数配設して得られる、Ｎ層（Ｎは４以上の整数）の積層構造を有する、シート状強化繊維基材であって、隣接する前記強化繊維束同士が平行に配列されるとともに、隣接する前記強化繊維束間のクリアランスが前記強化繊維束の幅以上である第１層目の層と、前記第１層目の層の上部に、前記第１層目の層を構成する強化繊維束の長手方向とは異なる方向に、隣接する前記強化繊維束同士が平行に配列されるとともに、隣接する前記強化繊維束間のクリアランスが前記強化繊維束の幅以上である第２層目の層と、第（ｎ−２）層目の層（ｎは４以上Ｎ以下の偶数）の上部に、第（ｎ−３）層目の層を構成する強化繊維束の長手方向と平行に、前記第１層目の層ないし第（ｎ−３）層目の層までの奇数層を構成する強化繊維束のいずれとも重ならず、隣接する前記強化繊維束同士が平行に配列されるとともに、隣接する前記強化繊維束間のクリアランスが前記強化繊維束の幅以上である第（ｎ−１）層目の層と、前記第（ｎ−１）層目の層の上部に、第（ｎ−２）層目の層を構成する強化繊維束の長手方向と平行に、前記第２層目の層ないし第（ｎ−２）層目の層までの偶数層を構成する強化繊維束のいずれとも重ならず、隣接する前記強化繊維束同士が平行に配列されるとともに、隣接する前記強化繊維束間のクリアランスが前記強化繊維束の幅以上である第ｎ層目の層が、第Ｎ層目まで繰り返し載置され、前記第１層目の層を構成する強化繊維束と前記第Ｎ層目の層を構成する強化繊維束が直接重なる部分である交差領域の少なくとも一部において、交差する強化繊維束同士が互いに接合されている、前記［１］に記載のシート状強化繊維基材。［３］前記Ｎは３以上の奇数であり、第１層目の層を構成する強化繊維束と第２層目からＮ−１層目までのいずれかの偶数層目の層（第Ｎｅ１層）を構成する強化繊維束の交差領域の���なくとも一部において、交差する強化繊維束同士が互いに接合され、第Ｎ層目の層を構成する強化繊維束と第２層目から第Ｎ−１層目までのいずれかの偶数層目の層（第ＮｅＮ層）を構成する強化繊維束の交差領域の少なくとも一部において、交差する強化繊維束同士が互いに接合されている、前記［１］に記載のシート状強化繊維基材。［４］前記の強化繊維束の交差領域のすべての箇所において、交差する強化繊維束同士が互いに接合されている、前記［２］または［３］に記載のシート状強化繊維基材。［５］すべての偶数層の層を構成する複数の強化繊維束のうち、偶数層を構成するいずれの強化繊維束に対しても片側のみ隣接して存在する強化繊維束、および、すべての奇数層の層を構成する複数の強化繊維束のうち、奇数層を構成するいずれの強化繊維束に対しても片側のみ隣接して存在する強化繊維束が、それぞれ、交差するいずれかの強化繊維束との交差領域の少なくとも一部において、強化繊維束同士が互いに接合されている、前記［１］〜［４］のいずれかに記載のシート状強化繊維基材。［６］外周形状が、繊維強化樹脂成形品の形状と同一となるように、各強化繊維束の長手方向の長さが決定された、前記［１］〜［５］のいずれかに記載のシート状強化繊維基材。［７］前記奇数層を構成する強化繊維束の長手方向と前記偶数層を構成する強化繊維束の長手方向の間の角度が４５°〜９０°のいずれかである、前記［１］〜［６］のいずれかに記載のシート状強化繊維基材。［８］前記Ｎの値が４である、前記［１］〜［７］のいずれかに記載のシート状強化繊維基材。［９］前記強化繊維束同士が、樹脂バインダによって互いに接合されている、前記［１］〜［８］のいずれかに記載のシート状強化繊維基材。［１０］前記強化繊維束同士が、補助糸での縫合によって互いに接合されている、前記［１］〜［８］のいずれかに記載のシート状強化繊維基材。［１１］前記強化繊維束が炭素繊維である、前記［１］〜［１０］のいずれかに記載のシート状強化繊維基材。［１２］任意の長さの強化繊維束を複数配設して得られる、Ｎ層（Ｎは３以上整数）の積層構造を有する、シート状強化繊維基材の製造方法であって、次の（ａ）〜（ｆ）の工程を含むことを特徴とする、シート状強化繊維基材の製造方法。（ａ）強化繊維束間のクリアランスが前記強化繊維束の幅以上で、複数の強化繊維束を平行に配列し、第１層目の奇数層を形成する工程（ｂ）前記第１層目の奇数層の上部に、前記第１層目の奇数層を構成する強化繊維束の長手方向とは異なる方向に、強化繊維束間のクリアランスが前記強化繊維束の幅以上で、複数の強化繊維束を平行に配列し、第１層目の偶数層である第２層目の層を形成する工程（ｃ）１層前の偶数層の上部に、２層前の奇数層を構成する強化繊維束の長手方向と平行に、それまでに積層したすべての奇数層を構成する強化繊維束のいずれとも重ならないよう、強化繊維束間のクリアランスが前記強化繊維束の幅以上で、複数の強化繊維束を平行に配列し、第ｎｏ層目（ｎｏは３以上Ｎ以下の奇数）の奇数層を形成する工程（ｄ）前記Ｎが４以上の場合、１層前の奇数層の上部に、２層前の偶数層を構成する強化繊維束の長手方向と平行に、それまでに積層したすべての偶数層を構成する強化繊維束のいずれとも重ならないよう、強化繊維束間のクリアランスが前記強化繊維束の幅以上で、複数の強化繊維束を平行に配列し、第ｎｅ層目（ｎｅは４以上Ｎ以下の偶数）の偶数層を形成する工程（ｅ）前記Ｎが５以上の場合、ｎｏまたはｎｅが所定のｎの値に達するまで、（ｃ）工程および（ｄ）工程を交互に繰り返し行う工程（ｆ）前記奇数層を構成する強化繊維束と前記偶数層を構成する強化繊維束の交差領域の少なくとも一部において、交差する強化繊維束同士を互いに接合する工程［１３］上記（ａ）〜（ｅ）の工程において、強化繊維束の配列を、ファイバープレイスメント法により行うことを特徴とする、前記［１２］に記載のシート状強化繊維基材の製造方法。
【発明の効果】
【００２３】  本発明のシート状強化繊維基材（擬似織物）は、せん断変形性を有し、三次元形状に追従することができ、かつ、端材の発生の抑制により強化繊維の歩留まりを大幅に改善し、製造コストが低減できる。このため、繊維強化樹脂成形品を生産性良く製造することができる。
【図面の簡単な説明】
【００２４】
【図１】本発明の一実施態様に係る、シート状強化繊維基材（擬似織物）１０を示す平面図である。
【図２ａ】シート状強化繊維基材（擬似織物）１０において、強化繊維束１１〜１４から構成される各層の構造を示す斜視図である。
【図２ｂ】シート状強化繊維基材（擬似織物）１０において、各層を構成する強化繊維束１１〜１４のクリアランス１１Ｃ〜１４Ｃを示す平面図である。
【図２ｃ】シート状強化繊維基材（擬似織物）１０の構成要素を示す平面図である。
【図２ｄ】シート状強化繊維基材（擬似織物）１０が外力を受けて、平面内でせん断変形している状態を示す平面図である。
【図２ｅ】シート状強化繊維基材（擬似織物）１０が外力を受けて、平面内でせん断変形している状態を示す平面図である。
【図３】接合部位１Ｅに加え、強化繊維束１２’および１３’が、それぞれ強化繊維束１３および１２と直接重なる接合部位１Ｅ’で互いに接合されている、シート状強化繊維基材（擬似織物）１０’を示す平面図である。
【図４】繊維強化樹脂成形品の形状に応じて外周形状が決定された、シート状強化繊維基材（擬似織物）２０を示す平面図である。
【図５】強化繊維束３１〜３４の配向角度をランダムに設けて配列した、シート状強化繊維基材（擬似織物）３０を示す平面図である。
【図６】奇数層の強化繊維束４１、４３の長手方向と偶数層の強化繊維束４２、４４の長手方向の間の角度が４５°である、シート状強化繊維基材（擬似織物）４０を示す平面図である。
【図７】強化繊維束５１〜５６から構成される、層の数Ｎの値が６である、シート状強化繊維基材（擬似織物）５０を示す平面図である。
【図８】強化繊維束６１〜６８から構成される、層の数Ｎの値が８である、シート状強化繊維基材（擬似織物）６０を示す平面図である。
【図９】シート状強化繊維基材（擬似織物）２０の製造手順を示す。
【発明を実施するための形態】
【００２５】  以下に、本発明の実施形態を図面とともに、詳細に説明する。
【００２６】  Ａ．シート状強化繊維基材（擬似織物）の構成：  図１は、本発明の一実施態様に係る、シート状強化繊維基材（擬似織物）１０を示しており、図２ａ〜図２ｃは図１のシート状強化繊維基材（擬似織物）１０の構成をさらに詳細に示している。シート状強化繊維基材（擬似織物）１０は、強化繊維束から構成される層の数Ｎの値が４である。なお、図１〜図２ｃに示す例では、Ｎの値が４であるが、Ｎが３以上の整数であるＮ層の積層構造を有すればよい。図２ａに示すとおり、強化繊維束１１（第１層目の層）の上部に強化繊維束１２（第２層目の層）、その上部に強化繊維束１３（第３層目の層）、さらにその上部に強化繊維束１４（第４層目の層）が載置されており、上下に接する層を構成する強化繊維束はそれぞれ異なる方向に配されている。奇数層（第１層目の層および第３層目の層）の強化繊維束同士、ならびに、偶数層（第２層目の層および第４層目の層）の強化繊維束同士が、それぞれいずれの層の強化繊維束とも重ならないように各層の層内において、隣接する前記強化繊維束同士が平行に配列されるとともに、隣接する前記強化繊維束間のクリアランスが前記強化繊維束の幅以上である。そして、強化繊維束１１から構成される第１層目の層と、強化繊維束１４から構成される第４層目の層の直接重なる部分が、それぞれ接合部位１Ｅで、樹脂バインダによって互いに接合されている。このように、奇数層を構成する強化繊維束と数層を構成する強化繊維束が直接重なる部分である交差領域の少なくとも一部において、交差する強化繊維束同士が互いに接合されていることでシートとしての形態を保持しつつ、曲面形状へ沿わせる場合など、適度に繊維がずれることにより、しわを生じることなく形状に沿わせることができる。
【００２７】  本図の例においては、シート状強化繊維基材（擬似織物）１０は、強化繊維束１１〜１４の長手方向の長さがすべて同一である。これは、図１に示される実施態様では、シート状強化繊維基材（擬似織物）１０が、略正方形であることから、強化繊維束１１〜１４の長手方向の長さがすべて同一となっているためである。実際の成形に適用する際には、任意の長さの強化繊維束を複数配設することにより、後述する他の図で例を示すように目的とする形状に応じたシート状強化繊維基材（擬似織物）を得ることができる。
【００２８】  図２ｂに示すとおり、各層を構成する強化繊維束１１〜１４の隣接する前記強化繊維束間のクリアランスである１１Ｃ〜１４Ｃは、それぞれ各強化繊維束１１〜１４の幅以上となるように調節されている。すなわち、各層の層内において、隣接する前記強化繊維束間のクリアランスが前記強化繊維束の幅以上である。
【００２９】  本図の例においては、奇数層の強化繊維束の長手方向と偶数層の強化繊維束の長手方向の間の角度は９０°であるが、上下に接する層を構成する強化繊維束はそれぞれ異なる方向に配されていれば、後述するように、奇数層を構成する強化繊維束と偶数層を構成する強化繊維束が直接重なる部分である交差領域の少なくとも一部において、交差する強化繊維束同士が互いに接合することができ、シート状強化繊維基材として取り扱えるようにすることができる。
【００３０】  また、奇数層をなす強化繊維束１１と強化繊維束１３、および、偶数層をなす強化繊維束１２と強化繊維束１４は、それぞれ平行（ただし、±２°以下のずれは平行に含める）である。すなわち、第３層目の層を構成する強化繊維束の長手方向と、第１層目の層を構成する強化繊維束の長手方向とは平行であり、第４層目の層を構成する強化繊維束の長手方向と、第２層目の層を構成する強化繊維束の長手方向とは平行である。本例においては、Ｎの値は４であるが、それ以上の層数の場合は、上記関係は、任意の第ｎｏ層目（ｎｏは３以上Ｎ以下の奇数）である奇数層を構成する強化繊維束の長手方向と、第（ｎｏ−２）層目の層を構成する強化繊維束の長手方向とが平行であり、任意の第ｎｅ層目（ｎｅは４以上Ｎ以下の偶数）である偶数層を構成する強化繊維束の長手方向と、第（ｎｅ−２）層目の層を構成する強化繊維束の長手方向とが平行であればよい。
【００３１】  また、第３層目の層を構成する強化繊維束と、第１層目の層を構成する強化繊維束は相互に重ならず、第４層目の層を構成する強化繊維束と、第２層目の層を構成する強化繊維束は相互に重ならない様に配列されている。本例においては、Ｎの値は４であるが、それ以上の層数の場合は、上記関係は、任意の第ｎｏ層目（ｎｏは３以上Ｎ以下の奇数）である奇数層を構成する強化繊維束と、第（ｎｏ−２）層目の層を構成する強化繊維束とが相互に重ならない様に配列され、任意の第ｎｅ層目（ｎｅは４以上Ｎ以下の偶数）である偶数層を構成する強化繊維束と、第（ｎｅ−２）層目の層を構成する強化繊維束とが相互に重ならない様に配列されていればよい。
【００３２】  図２ｃは、シート状強化繊維基材（擬似織物）１０において、奇数層を構成する強化繊維束１１と偶数層を構成する強化繊維束１４が直接重なる部分である交差領域において、交差する強化繊維束同士が互いに接合されている部分の最小単位を示している。ここで最小単位とは、２次元的に繰り返したときにシート状強化繊維基材（擬似織物）１０となる、最も小さい範囲を示す。かかるシート状強化繊維基材（擬似織物）１０の最小単位に含まれる強化繊維束１１〜１４がそれぞれ交差する点４箇所のうち、３箇所は互いの直接重なる部分における摩擦のみによってシートの形態が維持されており、接合部位１Ｅは強化繊維束１１と強化繊維束１４とが直接重なる部分の１箇所である。すなわち、シート状強化繊維基材（擬似織物）１０が外力を受けたとき、シート状強化繊維基材（擬似織物）全面にわたって、４分の３は強化繊維束が自由に動くことができ、図２ｄや図２ｅに示すように、織物基材に近い、平面内でのせん断変形のしやすさを得ることができる。なお、図１、図２ｂ、図２ｄ、図２ｅにおいて、強化繊維束１１と強化繊維束１４とが直接重なる部分のすべての箇所において、交差する強化繊維束同士が互いに接合されている好ましい態様が示されているが、シート形態を保持できれば、強化繊維束１１と強化繊維束１４とが直接重なる部分の少なくとも一部の箇所において交差する強化繊維束同士が互いに接合されていればよい。
【００３３】  このように、シート状強化繊維基材（擬似織物）１０では、上述の通り第１層目の層（すなわち、シート状強化繊維基材（擬似織物）１０における最下層）を構成する強化繊維束１１と、第４層目の層（すなわち、シート状強化繊維基材（擬似織物）１０における最上層）を構成する強化繊維束１４との交差領域が、それぞれ接合部位１Ｅで互いに接合されているが、接合箇所は、必ずしもこれに限定されるものではない。例えば、強化繊維束１１は第２層目の層（すなわち、シート状強化繊維基材（擬似織物）１０における最下層の１層上の層）を構成する強化繊維束１２のいずれかと、また、強化繊維束１４は第３層目の層（すなわち、シート状強化繊維基材（擬似織物）１０における最上層の１層下の層）を構成する強化繊維束１３のいずれかと、それぞれ互いに接合されており、さらに、強化繊維束１２は強化繊維束１３のいずれかと、それぞれ互いに接合されていてもよい。つまり、奇数層を構成する強化繊維束と、偶数層を構成する強化繊維束の交差領域の少なくとも一部において、選択的にそれぞれ接合されていれば、シートの形態を維持することができる。なお、Ｎの値が４以上の場合においても、同様の考え方で、交差領域の少なくとも一部において、選択的にそれぞれ接合されていれば、シートの形態を維持することができる。
【００３４】  ただし、せん断変形のしやすさの観点から、シート状強化繊維基材は、強化繊維束同士の直接重なる部分の摩擦によってシートの形態が維持されているのが望ましい。このため、強化繊維束１１から構成される第１層目の層と、強化繊維束１４から構成される第４層目の層の交差領域が互いに接合されている方が、その間の強化繊維束１２、１３がすべて摩擦によって互いに拘束されるため、シート状強化繊維基材の形態として好ましい。
【００３５】  本例においては、シート状強化繊維基材（擬似織物）１０はＮの値が４であり、すなわちＮが偶数の場合を示しているが、Ｎが奇数の場合は、第１層目の層を構成する強化繊維束と第２層目からＮ−１層目までのいずれかの偶数層目の層（第Ｎｅ１層）を構成する強化繊維束の交差領域の少なくとも一部において、さらに、第Ｎ層目の層を構成する強化繊維束と第２層目から第Ｎ−１層目までのいずれかの偶数層目の層（第ＮｅＮ層）を構成する強化繊維束の交差領域の少なくとも一部において、それぞれ、交差する強化繊維束同士が互いに接合されていれば、シートの形態を維持することができる。ただし、Ｎｅ１＜ＮｅＮの場合は、第１層目の層から第Ｎｅ１層目の層と第ＮｅＮ層目の層から第Ｎ層目の層との間がまったく接合されないため、分裂してしまい、シートの形態を維持することができない。このため、Ｎｅ１≧ＮｅＮの関係が成立していなければならない。  図３は、強化繊維束１２のうち、強化繊維束１４のいずれに対しても片側のみ隣接して存在する強化繊維束１２’、および、強化繊維束１３のうち、強化繊維束１１のいずれに対しても片側のみ隣接して存在する強化繊維束１３’とが、それぞれ、強化繊維束１３および１２と直接重なる接合部位１Ｅ’で、樹脂バインダによって互いに接合されている、シート状強化繊維基材（擬似織物）１０’を示している。シート状強化繊維基材（擬似織物）１０’は、接合部位１Ｅに加え、接合部位１Ｅ’を有する以外、基本的にシート状強化繊維基材（擬似織物）１０と同じ条件である。
【００３６】  シート状強化繊維基材（擬似織物）１０では、シート状強化繊維基材（擬似織物）１０の搬送時や、シート状強化繊維基材（擬似織物）１０が外力を受けてせん断変形するとき、図３に示す強化繊維束１２’や１３’の位置に相当する位置にある図１の強化繊維束１２や１３が、別の交差する強化繊維束との摩擦が不十分なため、単独で抜け落ちてしまう可能性がある。
【００３７】  これに対し、シート状強化繊維基材（擬似織物）１０’では、強化繊維束１２’や１３’が、別の強化繊維束と接合部分１Ｅ’で互いに接合されているため、この抜け落ちを防ぐことができる。このため、シート状強化繊維基材（擬似織物）１０’は、シート状強化繊維基材（擬似織物）の形態としてシート状強化繊維基材（擬似織物）１０よりも好ましい。
【００３８】  ただし、図３のシート状強化繊維基材（擬似織物）１０’では、強化繊維束１２’は１３と、さらに、強化繊維束１３’は１２と、それぞれの交差領域のすべてにおいて接合部位１Ｅ’で互いに接合されているが、接合箇所は、必ずしもこれに限定されるものではない。例えば、強化繊維束１２’は１１と、また、強化繊維束１３’は１４と、それぞれの交差領域で互いに接合されていてもよい。すなわち、強化繊維束１２’や１３’は、交差するいずれかの強化繊維束との交差領域の少なくとも一部において、強化繊維束同士が互いに接合されていれば、単独で抜け落ちることはない。
【００３９】  シート状強化繊維基材（擬似織物）１０や１０’は、各層を構成する強化繊維束１１〜１４の長手方向の長さがすべて同一であり、その外周形状は矩形であるが、必ずしも同一に限定されるものではなく、対象とする繊維強化樹脂成形品の形状に応じて、それぞれ長さを決定してもよい。
【００４０】  図４は、対象とする繊維強化樹脂成形品が、例えば自動車のフードのような形状である場合の、シート状強化繊維基材（擬似織物）２０を示している。シート状強化繊維基材（擬似織物）２０は、最小単位は、シート状強化繊維基材（擬似織物）１０における図２ｃと同じであり、すべての偶数層の層を構成する複数の強化繊維束のうち、偶数層を構成するいずれの強化繊維束に対しても片側のみ隣接して存在する強化繊維束、および、すべての奇数層の層を構成する複数の強化繊維束のうち、奇数層を構成するいずれの強化繊維束に対しても片側のみ隣接して存在する強化繊維束が、それぞれ、交差するいずれかの強化繊維束との交差領域の少なくとも一部において、強化繊維束同士が互いに接合されている構成となっている。すなわち、各層を構成する強化繊維束２１〜２４のそれぞれの本数と長手方向の長さ以外、基本的にシート状強化繊維基材（擬似織物）１０’が実際の成形物品である自動車のフードに適用されたものである。
【００４１】  このように、対象とする繊維強化樹脂成形品の形状に応じて、シート状強化繊維基材（擬似織物）の外周形状を決定することができるが、原則として、その外周形状は、繊維強化樹脂成形品の三次元形状を、平面上に展開した形状とする。ただし、シート状強化繊維基材（擬似織物）を三次元形状に賦形させるときの各部の挙動を考慮して、適切に微修正した外周形状とすることが、製品の品位や材料の歩留まりの観点から望ましい。
【００４２】  シート状強化繊維基材（擬似織物）１０や１０’は、奇数層をなす強化繊維束１１と強化繊維束１３、偶数層をなす強化繊維束１２と強化繊維束１４、が基本的にはそれぞれ平行であるが、対象とする繊維強化樹脂成形品の形状に応じて部分的に平行から外れる箇所を有することを排除するものではない。すなわち、奇数層の強化繊維束同士、および、偶数層の強化繊維束同士が、それぞれいずれの層の強化繊維束とも重ならない範囲において、各強化繊維束の配向角度を任意に設定された部分を有することができる。換言すれば、隣接する強化繊維束間のクリアランスの範囲内であれば、上述した平行の範囲（±２°）を超えた配向角度を有する部分があることを妨げない。図５は、上述した平行の範囲（±２°）を超えた配向角度を有する部分の一例として、強化繊維束３１〜３４の配向角度をランダムに設けて配列された、シート状強化繊維基材（擬似織物）３０を示している。シート状強化繊維基材（擬似織物）３０は、奇数層を構成する強化繊維束３１と強化繊維束３３、偶数層を構成する強化繊維束３２と強化繊維束３４がそれぞれ平行ではないこと以外、基本的にシート状強化繊維基材（擬似織物）１０’と同じ構成で示している。
【００４３】  図６は、奇数層を構成する強化繊維束４１と強化繊維束４３、および、偶数層を構成する強化繊維束４２と強化繊維束４４、がそれぞれ平行であるが、奇数層の強化繊維束の長手方向と偶数層の強化繊維束の長手方向の間の角度が４５°である、シート状強化繊維基材（擬似織物）４０を示している。シート状強化繊維基材（擬似織物）４０は、奇数層の強化繊維束の長手方向と偶数層の強化繊維束の長手方向の間の角度が４５°であること、奇数層をなす強化繊維束と偶数層をなす強化繊維束の本数が異なること、各層をなす強化繊維束の長手方向の長さが必ずしも同一ではないこと以外、基本的にシート状強化繊維基材（擬似織物）１０’と同じ構成である。
【００４４】  このように、強化繊維束間のクリアランスを、奇数層の強化繊維束同士、および、偶数層の強化繊維束同士が、それぞれいずれの層の強化繊維束とも重ならないよう適切に調節することで、シート状強化繊維基材（擬似織物）３０や４０のように、各強化繊維束の配向角度を任意に設定することができる。
【００４５】  ただし、奇数層の強化繊維束の長手方向と偶数層の強化繊維束の長手方向の間の角度は４５°〜９０°の範囲で任意に設定することができるものの、例えば、シート状強化繊維基材（擬似織物）４０が外力を受けて平面内でせん断変形するとき、上記角度が４５°であるが故に、変形の方向によっては変形代が少ない場合がある。これに対し、上記角度が９０°の場合は、変形の方向によらず平等な変形代を確保することができる。このため、上記角度は９０°である方が、シート状強化繊維基材（擬似織物）の形態としてより好ましい。
【００４６】  シート状強化繊維基材（擬似織物）１０や１０’、２０〜４０は、強化繊維束から構成される層の数Ｎの値がいずれも４であるが、必ずしも４に限定されるものではない。強化繊維束間のクリアランスを適切に調節することで、層の数Ｎの値を、例えば６や８などにすることができる。
【００４７】  ただし、層の数Ｎの値が２の場合は、強化繊維束の直接重なる部分における摩擦によってシートの形態を維持することができないため、強化繊維束同士が重なるすべての箇所において互いに接合することが必要となる。このため、ファイバープレイスメント法で形成されるシート状強化繊維基材と同様、織物基材のような、平面内でのせん断変形のしやすさが得られないことから、強化繊維束から構成される層の数Ｎの値は、３以上の整数でなければならない。
【００４８】  図７は、上記の例として、強化繊維束５１〜５６から構成される、層の数Ｎの値が６である、シート状強化繊維基材（擬似織物）５０を示し、また、図８は、強化繊維束６１〜６８から構成される、層の数Ｎの値が８である、シート状強化繊維基材（擬似織物）６０を示している。シート状強化繊維基材（擬似織物）５０や６０は、強化繊維束５１〜５６や強化繊維束６１〜６８から構成される層の数と、それぞれの強化繊維束の本数、長手方向の長さ以外、基本的にシート状強化繊維基材（擬似織物）１０’と同じ考え方で構成されている。
【００４９】  このように、強化繊維束間のクリアランスを、奇数層の強化繊維束同士、および、偶数層の強化繊維束同士が、それぞれいずれの層の強化繊維束とも重ならないよう適切に調節することで、シート状強化繊維基材（擬似織物）５０や６０のように、層の数Ｎの値を、３以上の整数の範囲で任意に設定することができる。
【００５０】  なお、対象とする繊維強化樹脂成形品が、例えば自動車の外板部材に用いられる場合、強化繊維束から構成される層の数Ｎの値を６や８などとすることで、一般的な織物基材（例えば、平織基材）とは異なった意匠性を得ることができる。
【００５１】  ただし、層の数Ｎの値は６や８など、３以上の整数の範囲で任意に設定することができるものの、例えば、シート状強化繊維基材（擬似織物）５０や６０を構成する強化繊維束５２〜５５、もしくは強化繊維束６２〜６７は、それぞれ２本以上の強化繊維束を跨いで他の強化繊維束と立体的に交差するため、シート状強化繊維基材（擬似織物）５０や６０が外力を受けて平面内でせん断変形するとき、その変形性はやや不均一となる場合がある。これに対し、層の数Ｎの値が４の場合、すなわち、シート状強化繊維基材（擬似織物）１０〜４０の場合、第２の層と第３の層を構成する各強化繊維束は、いずれも常に１本の強化繊維束を跨いで他の強化繊維束と立体的に交差するため、上記の変形性は概ね均一となる。このため、層の数Ｎの値は４である方が、シート状強化繊維基材（擬似織物）の形態としてより好ましい。
【００５２】  前記シート状強化繊維基材（擬似織物）１０や１０’、および、２０〜６０は、いずれも接合部位１Ｅ〜６Ｅ、および、１Ｅ’〜６Ｅ’をそれぞれ有するが、その接合方法として、樹脂バインダによる接着を用いることができる。接合部位１Ｅ〜６Ｅ、および、１Ｅ’〜６Ｅ’にそれぞれ存在する樹脂バインダに熱を与えて軟化させることで、接着力を得ることができるが、樹脂バインダに熱を与える方法は、何ら限定されるものではなく、電気ヒータ加熱のほか、通電加熱や超音波加熱、誘電加熱なども用いることができる。
【００５３】  また、樹脂バインダによる接合以外にも、補助糸での縫合によって互いに接合してもよい。補助糸の材質は何ら限定されるものではないが、ガラス繊維、ポリエステル繊維、ナイロン繊維などが好適である。
【００５４】  このように、強化繊維束から構成される第１層目の層と第Ｎ層目の層（すまわち、最上層）を、接合部位１Ｅ〜６Ｅ、および、１Ｅ’〜６Ｅ’でそれぞれ互いに拘束できるものであれば、接合方法、樹脂バインダや補助糸の種類などは何ら限定されるものではない。必要に応じて、樹脂バインダと補助糸を組み合わせて互いに接合することもできる。
【００５５】  このように、接合部位１Ｅ〜６Ｅ、および、１Ｅ’〜６Ｅ’で強化繊維束を互いに拘束することで、搬送時に形態が変化することを防止できる。また、三次元形状に賦形するときに、各強化繊維束がバラバラに動いて分解することも防止できる。すなわち、取扱い性と賦形性を兼ね備えた、シート状強化繊維基材（擬似織物）を得ることができる。
【００５６】  なお、接合部位１Ｅ〜６Ｅ、および、１Ｅ’〜６Ｅ’での拘束力が弱過ぎると、取扱い性が悪化し、逆に強過ぎると、賦形するときに接合部位１Ｅ〜６Ｅ、および、１Ｅ’〜６Ｅ’でせん断変形しにくくなる。このため、拘束力が適度となるよう、拘束形態と条件を選択することが望ましい。
【００５７】  本発明に係る、シート状強化繊維基材（擬似織物）に用いられる強化繊維束は、繊維強化樹脂の強化繊維として用いることができるものであれば、何ら限定されるものではない。例えば、炭素繊維やガラス繊維などを用いることができる。
【００５８】  特に、炭素繊維は、軽量かつ機械的特性に優れた繊維強化樹脂成形品を得ることができるため好適である。また、材質や品種が異なる複数種類の強化繊維束を組み合わせることもできる。
【００５９】  また、強化繊維束としては、ＲＴＭ向けの樹脂が含浸していない、いわゆるドライな強化繊維束を用いるのが、まさにシート状強化繊維基材（擬似織物）として振舞うため好ましい。ただし、それに限定されるものではなく、強化繊維束にすでに樹脂を含浸した、テープ状のプリプレグを用いた場合でも十分にその効果を発揮できる。
【００６０】  この場合は、プリプレグの表面のタック性（粘着性）が極力少ないタイプのものを適用するのが、三次元形状に賦形するとき滑りやすく、シート状強化繊維基材（擬似織物）としてのせん断変形能力を発揮でき、好ましい。
【００６１】  そのタイプのプリプレグとしては、常温で固体形状をなす熱可塑性樹脂のパウダーや不織布等を表面に選択的に多めに付与したものが考えられ、シート状強化繊維基材（擬似織物）を製造する工程全般で、取り扱い性を改善できるため、特に好ましい。
【００６２】  Ｂ．シート状強化繊維基材（擬似織物）の製造方法：  本発明の任意の長さの強化繊維束を複数配設して得られる、Ｎ層（Ｎは３以上の整数）の積層構造を有するシート状強化繊維基材（擬似織物）の製造方法は、次の（ａ）〜（ｆ）の工程を含む。（ａ）強化繊維束間のクリアランスが前記強化繊維束の幅以上で、複数の強化繊維束を平行に配列し、第１層目の奇数層を形成する工程（ｂ）前記第１層目の奇数層の上部に、前記第１層目の奇数層を構成する強化繊維束の長手方向とは異なる方向に、強化繊維束間のクリアランスが前記強化繊維束の幅以上で、複数の強化繊維束を平行に配列した、第１層目の偶数層である第２層目の層を形成する工程（ｃ）１層前の偶数層の上部に、２層前の奇数層を構成する強化繊維束の長手方向と平行に、それまでに積層したすべての奇数層を構成する強化繊維束のいずれとも重ならないよう、強化繊維束間のクリアランスが前記強化繊維束の幅以上で、複数の強化繊維束を平行に配列し、第ｎｏ層目（ｎｏは３以上Ｎ以下の奇数）の奇数層を形成する工程（ｄ）前記Ｎが４以上の場合、１層前の奇数層の上部に、２層前の偶数層を構成する強化繊維束の長手方向と平行に、それまでに積層したすべての偶数層を構成する強化繊維束のいずれとも重ならないよう、強化繊維束間のクリアランスが前記強化繊維束の幅以上で、複数の強化繊維束を平行に配列し、第ｎｅ層目（ｎｅは４以上Ｎ以下の偶数）の偶数層を形成する工程（ｅ）前記Ｎが５以上の場合、ｎｏまたはｎｅが所定のＮの値に達するまで、（ｃ）工程および（ｄ）工程を交互に繰り返し行う工程（ｆ）前記奇数層を構成する強化繊維束と前記偶数層を構成する強化繊維束の交差領域の少なくとも一部において、交差する強化繊維束同士を互いに接合する工程  本発明のシート状強化繊維基材（擬似織物）の製造方法を、図９を用いて具体的に説明する。図９は、図４に示すシート状強化繊維基材２０の製造手順の一例を示している。
【００６３】  （ａ）初めに、平面状の配置面７Ｓ上に、繊維強化樹脂成形品の形状となるように、強化繊維束２１を順次平行に配列し、第１層目の層を形成する。このとき、隣接する強化繊維束２１間のクリアランスは、強化繊維束２１の幅以上となるように調節する（図９のstep1）。
【００６４】  （ｂ）次に、強化繊維束２１から構成される第１層目の層の上部に、強化繊維束２１の長手方向と９０°をなすように、強化繊維束２２を順次平行に配列し、第２層目の層を形成する。このとき、隣接する強化繊維束２２間のクリアランスは、強化繊維束２２の幅以上となるように調節する（図９のstep2）。
【００６５】  （ｃ）さらに、強化繊維束２２から構成される第２層目の層の上部に、強化繊維束２１の長手方向と平行となるように、かつ、強化繊維束２１と重ならないように、強化繊維束２３を順次平行に配列し、第３層目の層を形成する（図９のStep3）。
【００６６】  （ｄ）最後に、強化繊維束２３から構成される第３層目の層の上部に、強化繊維束２２の長手方向と平行となるように、かつ、強化繊維束２２と重ならないように、強化繊維束２４を順次平行に配列し、第４層目の層（最上層）を形成する（図９のstep4）。
【００６７】  （ｅ）本例では、層の数が４であるため行わないが、層の数の値であるＮが５以上の場合には、上記の（ｃ）図９のstep3と（ｄ）（図９のstep4）を、層の数が所定のＮの値に達するまで、交互に繰り返し行う。
【００６８】  （ｆ）強化繊維束２１〜２４をすべて配列した後、強化繊維束２１から構成される第１層目の層と強化繊維束２４から構成される第４層目の層の直接重なる部分を互いに接合する。加えて、強化繊維束２２のうち、強化繊維束２４のいずれに対しても片側のみ隣接して存在する強化繊維束２２’、および、強化繊維束２３のうち、強化繊維束２１のいずれに対しても片側のみ隣接して存在する強化繊維束２３’とが、それぞれ強化繊維束２３および２２と直接重なる部分を互いに接合する（図９のstep5）。
【００６９】  その結果、シート状強化繊維基材（擬似織物）２０を得ることができる。
【００７０】  強化繊維束２１〜２４の配列方法は何ら限定されるものではないが、例えば、ファイバープレイスメント法を用いて配列することができる。ファイバープレイスメント法によれば、配置面７Ｓを必要な方向に移動、回転させることで、強化繊維束２１〜２４を配列する機構は、一方向のみに往復動作すればよいため、強化繊維束２１〜２４は高速に配置し得る。
【００７１】  ただし、強化繊維束２１〜２４は、それぞれ配列された位置が保持されなければならない。強化繊維束２１〜２４がタック性を有する場合は、配置面７Ｓの強化繊維束２１〜２４が配列される場所、もしくは、強化繊維束２１〜２４の配列直前部位を、電気ヒータ、もしくは、レーザーなどで、予め適度に加熱すればよい。
【００７２】  一方、強化繊維束２１〜２４がタック性を有さないドライの強化繊維束の場合は、配置面７Ｓに、強化繊維束２１〜２４を保持する手段が求められる。その手段は何ら限定されるものではないが、例えば、静電気力による吸着や、真空による吸着などがあげられる。また、温感性の粘着シートを用いることもできる。
【００７３】  本開示は、上記の実施形態に限定されるものではなく、その趣旨を逸脱しない範囲において、種々の構成で実現することができる。例えば、発明の概要に記載した各形態の中の技術的特長に対応する実施形態は、上記の効果の一部、または、すべてを達成するために、適宜、差し替えや、組み合わせを行うことができる。また、その技術的特長が、本明細書中に必須なものとして説明されていなければ、適宜、削除することができる。
【符号の説明】
【００７４】１０,１０’：シート状強化繊維基材（擬似織物）１１,１２,１３,１４,１２’,１３’：強化繊維束１Ｅ,１Ｅ’：接合部位１１Ｃ,１２Ｃ,１３Ｃ,１４Ｃ：強化繊維束間のクリアランス２０：シート状強化繊維基材（擬似織物）２１,２２,２３,２４,２２’,２３’：強化繊維束２Ｅ,２Ｅ’：接合部位２Ｓ：繊維強化樹脂成形品の外周形状３０：シート状強化繊維基材（擬似織物）３１,３２,３３,３４：強化繊維束３Ｅ,３Ｅ’：接合部位４０：シート状強化繊維基材（擬似織物）４１,４２,４３,４４：強化繊維束４Ｅ,４Ｅ’：接合部位５０：シート状強化繊維基材（擬似織物）５１,５２,５３,５４,５５,５６：強化繊維束５Ｅ,５Ｅ’：接合部位６０：シート状強化繊維基材（擬似織物）６１,６２,６３,６４,６５,６６,６７,６８：強化繊維束６Ｅ,６Ｅ’：接合部位７Ｓ：配置面
【図１】
2020111215.tif 000003
【図２ａ】
2020111215.tif 000004
【図２ｂ】
2020111215.tif 000005
【図２ｃ】
2020111215.tif 000006
【図２ｄ】
2020111215.tif 000007
【図２ｅ】
2020111215.tif 000008
【図３】
2020111215.tif 000009
【図４】
2020111215.tif 000010
【図５】
2020111215.tif 000011
【図６】
2020111215.tif 000012
【図７】
2020111215.tif 000013
【図８】
2020111215.tif 000014
【図９】
2020111215.tif 000015
【国際調査報告】
2020111215.tif 000016
2020111215.tif 000017
2020111215.tif 000018
2020111215.tif 000019